Patent RU-2151064-C1 (RU)
Inventor: KOZLOV S N
IPC: D04H1/58
Filed: 1999-07-09
Granted: 2000-06-20
Abstract: Изобретение относится к легкой промышленности, в частности к производству декоративных текстильных слоистых материалов, предназначенных для отделки галантерейных изделий, колясок, мебели, а также для внутренней отделки помещений и т. п. Материал включает слой текстильной основы поверхностной плотностью 100-320 г/м 2 , состоящий из льняных волокон, или смеси льняных, хлопковых, вискозных волокон в соотношении 10-50 : 35-20 : 55-30, или льняных, вискозных и полиэфирных волокон в соотношении 10-50 : 50-30 : 40-20, или льняных и полиэфирных волокон в соотношении 10-50 : 90-50, или льняных, полиэфирных, хлопковых волокон в соотношении 10-50 : 40-20 : 50-30, или льняных и вискозных волокон в соотношении 10-50 : 90-50, или льняных и хлопковых волокон в соотношении 10-50 : 90-50, или льняных, шерстяных и полиэфирных волокон в соотношении 10-50 : 50-30 : 40-20, или льняных, вискозных и полипропиленовых волокон в соотношении 10-50 : 70-45 : 20-5, и полимерный слой, состоящий из следующего состава, мас.ч.: вододисперсионное связующее 100, гипан 2-4, натрийкарбоксиметилцеллюлоза 2-5, вода 120-220 или нододисперсионное связующее 100, натрийкарбоксиметилцеллюлоза 2-8, вода 110-220 и нанесенный на одну из сторон текстильной основы с привесом 20-60 г/м 2  для дублирования со слоем бумажной основы массой 20-60 г/м 2  при соотношении слоев соответственно 5-16 : 1-4 : 1-4. Способ получения этого материала заключается в том, что на одну из сторон слоя текстильной основы, выполненной, как указано выше, наносят промежуточный слой из композиции, состав которой также указан выше, при температуре композиции 15-40°С с привесом 20-60 г/м 2  с последующим дублированием текстильной основы с бумажной основой массой 20-60 г/м 2  через промежуточный слой при скорости движения полуфабриката 10-20 м/мин и последующей сушкой при температуре 100-125°С, при этом соотношение слоев составляет соответственно 5-16: 1-4: 1-4.В другом варианте материал содержит два основных слоя и расположенный между ними промежуточный скрепляющий слой, состоящий из сополимера этилена с винилацетатом с содержанием в нем винилацетата 25-32%, выполненный в виде отдельных частиц размером 200-250 мкм и занимающий 70-80% поверхности основных слоев. Текстильная основа выполнена идентично первому варианту, а второй основной слой состоит из бумаги, или ткани, или нетканой основы, или искусственного меха. Способ получения этого материала заключается в том, что наносят промежуточный слой вышеуказанного состава на 70-80 % поверхности слоя текстильной основы с последующей термообработкой промежуточного слоя при 115-125°С в течение 1-2 с и дублированием его со вторым основным слоем, выполненным из бумаги, или ткани, или нетканой основы, или искусственного меха, посредством зеркальных валов при давлении 0,5-1,5 бар. Материал является экологически чистым, при этом сохранены его гигиенические свойства: гигроскопичность и влагоотдача, при обеспечении таких показателей как грибостойкость без введения специальных фунгицидов, высокая прочность связи между полимерным покрытием и основой материала, а также между материалом и обрабатываемой поверхностью. 4 с. п.ф-лы, 3 табл.